ポリパラフェニレンビニレン
可溶な前駆体ポリマーを用いる合成法により得られた配向性の高いPPV薄膜は通常、P21対称性を持ち、単位胞は単斜晶系で2量体を含み、格子定数は c (主鎖軸)= 0.658, a = 0.790, b = 0.605 nm, α (monoclinic angle) = 123° である(下図)。PPV 主鎖の構造組織は他の高配向剛直棒状高分子のものと類似しており、分子は繊維軸(通常は広がり方向)に沿って整列しているが、部分的に軸方向の並進乱れがある。

PPVは反磁性材料であり、ドープ前の電気伝導度は 10 S/cm のオーダーと非常に低い。ヨウ素、塩化鉄(III)、アルカリ金属、酸のいずれかをドープすることにより電気伝導度は向上する。しかし、これらをドープした材料の安定性は比較的低い。一般的に、アラインされていない、置換基を持たないPPVはドープしても ≪10 S/cm(I2ドープ)から100 S/cm(H2SO4ドープ)の範囲の、中程度の電気伝導性しか示さない。比率を10まで引き上げることは可能である。アルコキシ置換PPVは一般的に元のPPVよりも酸化されやすく、正孔が生じやすいため電気伝導度がより高い。側鎖が長くなると、分子鎖間のキャリアホッピングが妨げられ、電気伝導度が下がる。